(57)【特許請求の範囲】
【請求項１】
（Ａ）水性溶剤、
（Ｂ）有機溶剤、
（Ｃ）前記（Ａ）成分に溶解するスルホン酸基を有する重合体、及び
（Ｄ）前記（Ｂ）成分に溶解し、水に溶解しない、アミノ基を有する重合体、
を含むエマルジョン組成物。
【請求項２】
前記エマルジョン組成物がＷ／Ｏ型（油中水滴型）エマルジョンあって、前記（Ｂ）成分が、少なくともある温度Ｔｄ１において前記（Ａ）成分の蒸気圧より高い蒸気圧を有する請求項１に記載のエマルジョン組成物。
【請求項３】
前記エマルジョン組成物がＷ／Ｏ型（油中水滴型）エマルジョンであって、前記（Ｃ）成分の体積が前記（Ｄ）成分の体積よりも大きい請求項１又は２に記載のエマルジョン組成物。
【請求項４】
前記エマルジョン組成物がＯ／Ｗ型（水中油滴型）エマルジョンであって、前記（Ｂ）成分が、少なくともある温度Ｔｄ２において前記（Ａ）成分の蒸気圧より低い蒸気圧を有する請求項１に記載のエマルジョン組成物。
【請求項５】
前記エマルジョン組成物がＯ／Ｗ型（水中油滴型）エマルジョンであって、前記（Ｃ）成分の体積が前記（Ｄ）成分の体積よりも小さい請求項１又は４に記載のエマルジョン組成物。
【請求項６】
乾燥後の体積抵抗が、１０−２〜１０３Ω・ｃｍである請求項１〜５のいずれか一項に記載のエマルジョン組成物。
【請求項７】
請求項１〜６のいずれか一項に記載のエマルジョン組成物から成るコーティング材。
【請求項８】
請求項１〜６のいずれか一項に記載のエマルジョン組成物から（Ａ）成分及び（Ｂ）成分を除去したものから成るフィルム。
【請求項９】
請求項１〜６のいずれか一項に記載のエマルジョン組成物から（Ａ）成分及び（Ｂ）成分を除去したものから成る高分子固体電解質。
【請求項１０】
請求項１〜６のいずれか一項に記載のエマルジョン組成物から（Ａ）成分及び（Ｂ）成分を除去したものから成るフィルター。
【発明の詳細な説明】
【技術分野】
【０００１】
本発明は、分子中にスルホン酸基を有する水溶性重合体および疎水性重合体を含むエマルジョン組成物に関するもので、さらに詳細には、バインダー、コーティング材、フィルム、電池セパレーターへのコーティング材、好ましくは電池用電解質、燃料電池用高分子固体電解質、フィルター、固体コンデンサー、イオン交換膜、各種センサーなどに利用可能な導電膜として有用なエマルジョン組成物に関する。
【背景技術】
【０００２】
従来、スルホン酸基を有する重合体が知られており、界面活性剤、乳化剤、分散剤、高分子固体電解質、イオン交換膜などに利用されている。一方、近年、このような親水性基の分散性、親水性、イオン捕捉性、小さな体積抵抗（以下、小抵抗性ということがある。）、基材への密着性といった特徴を活かして、バインダー樹脂、コーティング材、表面処理剤、電池用電解質への応用が検討されている。例えば、特許文献１あるいは特許文献２には、アクリルアミドスルホン酸を共重合したポリマーのイオン交換膜あるいは燃料電池用高分子電解質への応用が提案されている。
【特許文献１】特開平１１−３０２４１０号公報
【特許文献２】特開２００２−３４３３８１号公報
【０００３】
しかしながら、スルホン酸基含有ポリマーは、その親水性基が有する親水性、換言すれば水溶性という性質上、親水性基の含有量がある程度以上高い場合には、水に対する耐性が大きく低下し、例えば膜材料、バインダー材、あるいはコーティング材として使用した場合に、水の存在下で著しく膨張し、その結果、膜の機械的強度が大幅に低下したり、基材からの剥離が生じやすくなり、耐久性が低下するといったような問題がある。このためスルホン酸基の含有量が制限され、小抵抗性、親水性といった特徴を十分発揮するには至らなかった。【０００４】
また、ポリマー溶液から溶媒を揮発させる工程を経る場合、泡が生じ、乾燥後の欠点となる成膜性の問題があった。
【発明の開示】
【０００５】
本発明の目的は、スルホン酸基含有率を高めた上で十分な耐水性を保持し、小抵抗性、成膜性などの機能を向上させたエマルジョン組成物を提供することにある。
【０００６】
本発明は、（Ａ）水性溶剤、（Ｂ）有機溶剤、（Ｃ）前記（Ａ）成分に溶解するスルホン酸基を有する重合体、及び（Ｄ）前記（Ｂ）成分に溶解し、水に溶解しない、アミノ基を有する重合体、を含むエマルジョン組成物を提供するものである。
【０００７】
また、本発明のエマルジョン組成物がＷ／Ｏ型（油中水滴型）エマルジョンである場合には、（Ｂ）成分が、少なくともある温度Ｔd1において（Ａ）成分の蒸気圧より高い蒸気圧を有することが好ましく、さらに、本発明のエマルジョン組成物がＷ／Ｏ型（油中水滴型）エマルジョンの場合には、（Ｃ）成分の体積が前記（Ｄ）成分の体積よりも大きいことが好ましい。
【０００８】
一方、本発明のエマルジョン組成物がＯ／Ｗ型（水中油滴型）エマルジョンの場合には、（Ｂ）成分が、少なくともある温度Ｔd2において（Ａ）成分の蒸気圧より低い蒸気圧を有することが好ましく、さらに、本発明のエマルジョン組成物がＯ／Ｗ型（水中油滴型）エマルジョンの場合には、（Ｃ）成分の体積が（Ｄ）成分の体積よりも小さいことが好ましい。
さらにまた、本発明のエマルジョン組成物はその乾燥後の体積抵抗が、１０-2〜１０3Ω・ｃｍであることが好ましい。
【０００９】
本発明のエマルジョン組成物によれば、スルホン酸基含有率を高めて小抵抗性の機能を向上させた上で十分な耐水性、成膜性を有するという優れた効果を奏する。
【発明を実施するための最良の形態】
【００１０】
以下、本発明のエマルジョン組成物について詳細に説明する。【００１１】
＜水性溶剤＞
（Ａ）水性溶剤〔本明細書では、（Ａ）成分ということがある。〕は、水を主とする溶剤である。水性溶剤は、エマルジョン組成物の安定性を阻害しない限り、水溶性の有機溶剤を含んでいてもよい。【００１２】
このような水溶性の有機溶剤としては、特に限定されないが、例えば、メタノール、エタノール、イソプロパノール、ｎ-ブタノールなどのアルコール類；
乳酸メチル、乳酸エチル等の乳酸エステル類；
プロピレングリコールモノメチルエーテルアセテート、プロピレングリコールモノエチルエーテルアセテート、プロピレングリコールモノプロピルエーテルアセテート、プロピレングリコールモノブチルエーテルアセテート等のプロピレングリコールモノアルキルエーテルアセテート類；
エチルセロソルブ、ブチルセロソルブ等のセロソルブ類；ブチルカルビトール等のカルビトール類；
Ｎ−ジメチルホルムアミド、Ｎ−メチルアセトアミド、Ｎ，Ｎ−ジメチルアセトアミド、Ｎ−メチルピロリドン等のアミド類；
γ−ブチロラクトン等のラクトン類；
テトラヒドロフラン等の複素環類；
ジメチルスルホキシド等の含硫黄溶剤類が挙げられる。【００１３】
エマルジョン組成物の安定性の点から、（Ａ）成分に含まれる水溶性の有機溶剤は、（Ａ）成分１００重量％中に、好ましくは５０重量％以下、さらに好ましくは、３０重量％以下である。【００１４】
（Ａ）水性溶剤の含有量は、［（Ａ）＋（Ｂ）］１００重量％に対して、通常１〜９８重量％、好ましくは５〜９５重量％である。（Ａ）水性溶剤の含有量は、［（Ａ）＋（Ｂ）］１００重量％に対して、エマルジョン組成物の種類により、Ｗ／Ｏ型エマルジョンとする場合は、通常１〜７０重量％、好ましくは５〜５０重量％、Ｏ／Ｗ型エマルジョンとする場合は、通常３０〜９８重量％、好ましくは５０〜９５重量％である。水性溶剤の含有量が１重量％以下であると、（Ｃ）成分の含有量が制限される結果、抵抗が大きくなり、水性溶剤の含有量が９８重量％を超えると、（Ｄ）成分の含有量が制限される結果、耐水性に劣る。【００１５】
＜有機溶剤＞
（Ｂ）有機溶剤〔本明細書では、（Ｂ）成分ということがある。〕としては、特に限定されないが、例えば、炭素数６から１２の直鎖脂肪族炭化水素、分岐脂肪族炭化水素、環状脂肪族炭化水素；
炭素数１から８のハロゲン化炭化水素；
トルエン、キシレン等の芳香族炭化水素類；
２−ヘプタノン、３−ヘプタノン、４−ヘプタノン、シクロヘキサノン等のケトン類；
乳酸ｎ−プロピル、乳酸イソプロピル等の乳酸エステル類；
酢酸エチル、酢酸ｎ−プロピル、酢酸イソプロピル、酢酸ｎ−ブチル、酢酸イソブチル、酢酸ｎ−アミル、酢酸イソアミル、プロピオン酸イソプロピル、プロピオン酸ｎ−ブチル、プロピオン酸イソブチル等の脂肪族カルボン酸エステル類；
３−メトキシプロピオン酸メチル、３−メトキシプロピオン酸エチル、３−エトキシプロピオン酸メチル、３−エトキシプロピオン酸エチル、ピルビン酸メチル、ピルビン酸エチル等のエステル類；
プロピレングリコールジメチルエーテル、プロピレングリコールジエチルエーテル、プロピレングリコールジプロピルエーテル、プロピレングリコールジブチルエーテル等のプロピレングリコールジアルキルエーテル類；
エチレングリコールモノメチルエーテルアセテート、エチレングリコールモノエチルーテルアセテート等のエチレングリコールモノアルキルエーテルアセテート類；
プロピレングリコールモノメチルエーテル、プロピレングリコールモノエチルエーテル、プロピレングリコールモノプロピルエーテル、プロピレングリコールモノブチルエーテル等のプロピレングリコールモノアルキルエーテル類；
ｎ−ヘキサノールなどのアルコール類；
が挙げられる。【００１６】
これらの（Ｂ）有機溶剤は、１種単独でまたは２種以上を混合して使用することができる。
（Ｂ）有機溶剤としては、エマルジョン組成物の安定性の点で、脂肪族炭化水素などの疎水性の有機溶剤が好ましく、また、（Ａ）成分の水性溶剤と相溶化しないことが好ましい。後述する（Ｄ）成分の種類により、（Ｄ）成分との溶解性の点からエステル類、ケトン類などの極性溶媒が好ましい場合もある。【００１７】
（Ｂ）成分である有機溶剤の含有量は、［（Ａ）＋（Ｂ）］１００重量％に対して、通常２〜９９重量％、好ましくは５〜９５重量％である。（Ｂ）有機溶剤の含有量は、［（Ａ）＋（Ｂ）］１００重量％に対して、エマルジョン組成物の種類により、Ｗ／Ｏ型エマルジョンとする場合は、通常３０〜９９重量％、好ましくは５０〜９５重量％、Ｏ／Ｗ型エマルジョンとする場合は、通常２〜７０重量％、好ましくは５〜５０重量％である。（Ｂ）有機溶剤の含有量が２重量％以下であると、（Ｄ）成分の含有量が制限される結果、耐水性に劣り、（Ｂ）有機溶剤の含有量が９８重量％を超えると、（Ｃ）成分の含有量が制限される結果、抵抗が大きくなる。【００１８】
＜スルホン酸基含有重合体＞
本発明における（Ｃ）スルホン酸基含有重合体〔本明細書では、（Ｃ）成分ということがある。〕としては、（Ａ）成分である水性溶剤に溶解する限り、特に制限はなく、例えば、ポリブタジエンのスルホン化物、ポリイソプレンのスルホン化物など共役ジエン（共）重合体のスルホン化物；ポリスチレンのスルホン化物、スチレン・ブタジエン共重合体のスルホン化物、水添スチレン・ブタジエン共重合体のスルホン化物、スチレン・マレイン酸共重合体のスルホン化物、スチレン・アクリル酸共重合体のスルホン化物、アセトフェノン系ケトン樹脂のスルホン化物、芳香族ポリイミド樹脂のスルホン化物、ポリエーテルサルホン樹脂のスルホン化物など芳香族系（共）重合体のスルホン化物；イソプレンスルホン酸、アクリルアミド２−メチルプロパンスルホン酸などスルホン酸基含有モノマーの（共）重合体；デュポン社製ＮＡＦＩＯＮに代表されるスルホン酸基を有するフッ素系ポリマーが挙げられる。【００１９】
（Ｃ）スルホン酸基含有重合体は、［（Ｃ）＋（Ｄ）］１００重量％に対し、１０〜９０重量％を共存させることが好ましく、２０〜８０重量％を共存させることがさらに好ましい。（Ｃ）スルホン酸基含有重合体の共存量が１０重量％未満では、体積抵抗が大きくなり、一方９０重量％を超えると耐水性が不足する。
（Ｃ）スルホン酸基含有重合体の分子量は、好ましくは２０００以上であり、さらに好ましくは２０００〜５０万である。【００２０】
（Ｃ）スルホン酸基含有重合体のスルホン酸基の量が多いほど、同じスルホン酸基量を有する組成物を得るのに必要な（Ｄ）成分を多くすることができるため、（Ｄ）成分に基づく耐水性が発現しやすいという利点がある。（Ｃ）スルホン酸基含有重合体のスルホン酸基の量は、好ましくは１ｍｍｏｌ／ｇ以上、さらに好ましくは２ｍｍｏｌ／ｇ以上、最も好ましくは３ｍｍｏｌ／ｇ以上である。【００２１】
エマルジョン組成物に含まれるスルホン酸基の量は、多いほど乾燥後の組成物の体積抵抗は小さくなるが、耐水性など他の性能とのバランスから、エマルジョン組成物の乾燥後の好ましいスルホン酸基の量は、０．２〜４ｍｍｏｌ／ｇ、さらに好ましいスルホン酸基の量は、０．５〜３ｍｍｏｌ／ｇである。【００２２】
＜水に溶解せず（Ｂ）有機溶剤に溶解する重合体＞
本発明における（Ｄ）「水に溶解せず（Ｂ）有機溶剤に溶解する重合体」〔本明細書では、（Ｄ）成分ということがある。〕としては、特に制限はなく、ポリエチレン、ポリプロピレン、ポリイソブチレン、ポリブタジエン、ポリブテン、ポリスチレン、ポリキシレン、ポリ塩化ビニル、ポリ塩化ビニリデン、ポリアクリロニトリル、ポリビニルアセタール、ポリアクリレート、ポリビニルカルバゾール、ポリエチレンテレフタレート、ポリカーボネート、ポリウレタン、ナイロン、芳香族ポリイミド、芳香族ポリアミド、芳香族ポリアミドイミド、ポリアリレート、ポリエーテルイミド、ポリエーテルエーテルケトン、ポリサルホン、ポリエーテルサルホン、ポリフェニレンオキサイド、ポリフェニレンサルファイド、フッ素ポリマー、シリコーンポリマー、およびこれらのコポリマー、ブロックコポリマー、グラフトポリマー、さらには、これらの変性ポリマー、水添ポリマーなどが挙げられる。特に成膜後に柔軟性が必要な場合、水添スチレン−ブタジエンブロックコポリマーなどジエン系ポリマーの水添物、エチレンプロピレンゴム、フッ素ポリマー、シリコーンポリマーなどが好ましい。これらのポリマーは、水に溶解せず（Ｂ）有機溶剤に溶解する限り、スルホン基を有していても良い。【００２３】
本発明における（Ｄ）「水に溶解せず（Ｂ）有機溶剤に溶解する重合体」は、末端、および／または、側鎖に各種官能基を有していてもよい。官能基として、アミノ基を導入したものは、エマルジョン組成物の安定性の点で特に好ましい。好ましいアミノ基の量は、エマルジョン組成物中のスルホン酸基量の１０％以下、さらに好ましくは２％以下である。（Ｄ）成分は、［（Ｃ）＋（Ｄ）］１００重量％に対し、１０〜９０重量％を共存させることが好ましく、２０〜８０重量％を共存させることがさらに好ましい。（Ｄ）成分の共存量が１０重量％未満では、耐水性が不足し、一方９０重量％を超えると抵抗が大きくなる。
（Ｄ）成分の分子量は、好ましくは５０００以上であり、さらに好ましくは１万〜２０万である。【００２４】
なお、本発明の上記（Ｃ）成分及び（Ｄ）成分において、「溶解する」とは、重合体１重量部と溶剤１００重量部とを加熱、攪拌などの手法により混合し、これを２５℃に静置したときに、目視で均一液体となった場合をいう。【００２５】
＜エマルジョン＞
本発明の組成物はエマルジョンである。そもそも（Ｃ）成分である「（Ａ）成分に溶解するスルホン酸基を有する重合体」と（Ｄ）成分である「水に溶解せず（Ｂ）有機溶剤に溶解する重合体」を同時に溶解できる溶剤は限られ、また、溶液にしようとすると（Ｃ）成分と（Ｄ）成分の選択の幅が狭くなる。組成物を溶液ではなく、エマルジョンとすることにより、（Ｃ）成分と（Ｄ）成分の選択の幅が広がり、さらには、乾燥中に（Ｃ）成分と（Ｄ）成分が分離することを防ぎ、結果として、耐水性と小抵抗を発現することができる。【００２６】
本発明のエマルジョン組成物の種類としては、Ｗ／Ｏ型エマルジョン（油中水滴型エマルジョン）でも、Ｏ／Ｗ型エマルジョン（水中油滴型エマルジョン）でもよい。さらにＷ／Ｏ／Ｗ型（水中油滴型で、油滴の中にさらに水が分散しているタイプ）エマルジョン、Ｏ／Ｗ／Ｏ型（油中水滴型で、水滴の中にさらに油が分散しているタイプ）エマルジョン、マイクロエマルジョンでもよい。本発明において、Ｗ／Ｏ／Ｗ型エマルジョンはＯ／Ｗ型、Ｏ／Ｗ／Ｏ型エマルジョンはＷ／Ｏ型エマルジョンと見なす。耐水性の点ではＷ／Ｏ型エマルジョンが好ましく、小抵抗性の点ではＯ／Ｗ型エマルジョンが好ましい。Ｗ／Ｏ型、Ｏ／Ｗ型の判別は、エマルジョンの水への分散性試験で、分離する場合はＷ／Ｏ型、分散する場合はＯ／Ｗ型と判別できる。【００２７】
本発明のエマルジョン組成物における分散滴の大きさは、通常１０ｎｍ〜１００μｍ、好ましくは、５０ｎｍ〜１０μｍである。【００２８】
本発明のエマルジョン組成物において、以下の条件(1)または(2)を満たすことにより、乾燥中の泡発生を抑制でき、欠点の少ないフィルムを得ることができる。
(1) Ｗ／Ｏ型エマルジョンであって、（Ｂ）成分が、少なくともある温度Ｔd1において（Ａ）成分の蒸気圧より高い蒸気圧を有する。
(2) Ｏ／Ｗ型エマルジョンであって、（Ｂ）成分が、少なくともある温度Ｔd2において（Ａ）成分の蒸気圧より低い蒸気圧を有する。【００２９】
（Ａ）成分および（Ｂ）成分の各種温度における蒸気圧は、日本化学会編「化学便覧」基礎編II，ｐ７０８〜７３１に記載されている。また、混合溶媒の場合の蒸気圧は、各溶媒のモル分率と分圧からドルトンの法則により算出すればよい。
本発明のエマルジョン組成物が上記(1)の場合、温度Ｔd1で乾燥することにより、また、本発明のエマルジョン組成物が上記(2)の場合、温度Ｔd2で乾燥することにより、特に欠点の少ないフィルムを得ることができる。【００３０】
本発明のエマルジョン組成物において、以下の条件(3)または(4)を満たすことにより、特に耐水性と小抵抗が両立したフィルムを得ることができる。
(3) Ｗ／Ｏ型エマルジョンであって、（Ｃ）成分の体積が（Ｄ）成分の体積よりも大きい。
(4) Ｏ／Ｗ型エマルジョンであって、（Ｃ）成分の体積が（Ｄ）成分の体積よりも小さい。
ここで、（Ｃ）成分、（Ｄ）成分の体積は、各成分の重量を密度で除することにより算出することができる。【００３１】
本発明におけるエマルジョン組成物の製造は、（Ａ）〜（Ｄ）の各成分、必要に応じて分散剤などを混合し、パドル翼、リボン翼、マックスブレンド翼などを用いた攪拌、ホモミキサー、超音波分散機、高圧ホモジナイザー、クレアミックス（エムテクニック社）、フィルミックス（特殊機化工業社）などを用いた乳化により行なうことができる。【００３２】
（分散剤）
本発明のエマルジョン組成物には分散剤が含まれていても良い。分散剤としては、例えばアルキル硫酸エステル（塩）、アルキルアリール硫酸エステル（塩）、アルキルリン酸エステル（塩）、脂肪酸（塩）などのアニオン系界面活性剤；アルキルアミン塩、アルキル四級アミン塩などのカチオン系界面活性剤；ポリオキシエチレンアルキルエーテル、ポリオキシエチレンアルキルアリールエーテル、ブロック型ポリエーテルなどのノニオン系界面活性剤；カルボン酸型（例えば、アミノ酸型、ベタイン酸型など）、スルホン酸型などの両性界面活性剤、商品名で、ラテムルＳ−１８０Ａ、ＰＤ−１０４〔花王社製〕、エレミノールＪＳ−２〔三洋化成社製〕、アクアロンＨＳ−１０、ＫＨ−１０〔第一工業製薬社製〕、アデカリアソープＳＥ−１０Ｎ、ＳＲ−１０〔旭電化工業社製〕、Ａｎｔｏｘ  ＭＳ−６０〔日本乳化剤社製〕などの反応性乳化剤などのいずれでも使用可能である。本発明のエマルジョン組成物においては、エマルジョンの安定性の点から、アニオン系界面活性剤とノニオン系界面活性剤の混合系が好ましい。分散剤の含有量は、［（Ｃ）＋（Ｄ）］１００重量％に対して、好ましくは０．１〜１０重量％である。【００３３】
（架橋剤）
本発明では、（Ｃ）成分および／または（Ｄ）成分と反応して硬化物を形成できる化合物を架橋剤として使用することができる。【００３４】
このような架橋剤としては、たとえば、（ポリ）メチロール化メラミン、（ポリ）メチロール化グリコールウリル、（ポリ）メチロール化ベンゾグアナミン、（ポリ）メチロール化ウレアなどの活性メチロール基の全部または一部をアルキルエーテル化した含窒素化合物；
ノボラック樹脂、ポリヒドロキシスチレンおよびその共重合体、低分子フェノール化合物などのフェノール樹脂；
フェノールノボラック型エポキシ樹脂、クレゾールノボラック型エポキシ樹脂、脂環式エポキシ樹脂、脂肪族エポキシ樹脂などのエポキシ化合物；
などが挙げられる。【００３５】
（Ｃ）成分および／または（Ｄ）成分中にカルボニル基が導入されている場合、アジピン酸ジヒドラジドなど多価ヒドラジド化合物を架橋剤として用いることができる。
架橋剤は、［（Ｃ）＋（Ｄ）］１００重量％に対して、通常０．１〜５０重量％、好ましくは１〜４０重量％の量で用いる。【００３６】
（添加剤）
本発明に係るエマルジョン組成物は、無機あるいは有機の粒子、密着助剤、増感剤、レベリング剤、着色剤などの添加剤を含有していてもよい。【００３７】
無機粒子としては、たとえば、ＳｒＴｉＯ3、ＦｅＴｉＯ3、ＷＯ3、ＳｎＯ2、Ｂｉ2Ｏ3、Ｉｎ2Ｏ3、ＺｎＯ、Ｆｅ2Ｏ3、ＲｕＯ2、ＣｄＯ、ＣｄＳ、ＣｄＳｅ、ＧａＰ、ＧａＡｓ、ＣｄＦｅＯ3、ＭｏＳ2、ＬａＲｈＯ3、ＧａＮ、ＣｄＰ、ＺｎＳ、ＺｎＳｅ、ＺｎＴｅ、Ｎｂ2Ｏ5、ＺｒＯ2、ＩｎＰ、ＧａＡｓＰ、ＩｎＧａＡｌＰ、ＡｌＧａＡｓ、ＰｂＳ、ＩｎＡｓ、ＰｂＳｅ、ＩｎＳｂ、ＳｉＯ2、Ａｌ2Ｏ3、ＡｌＧａＡｓ、Ａｌ（ＯＨ）3、Ｓｂ2Ｏ5、Ｓｉ3Ｎ4、Ｓｎ−Ｉｎ2Ｏ3、Ｓｂ−Ｉｎ2Ｏ3、ＭｇＦ、ＣｅＦ3、ＣｅＯ2、３Ａｌ2Ｏ3・２ＳｉＯ2、ＢｅＯ、ＳｉＣ、ＡｌＮ、Ｆｅ、Ｃｏ、Ｃｏ−ＦｅＯx、ＣｒＯ2、Ｆｅ4Ｎ、ＢａＴｉＯ3、ＢａＯ−Ａｌ2Ｏ3−ＳｉＯ2、Ｂａフェライト、ＳｍＣＯ5、ＹＣＯ5、ＣｅＣＯ5、ＰｒＣＯ5、Ｓｍ2ＣＯ17、Ｎｄ2Ｆｅ14Ｂ、Ａｌ4Ｏ3、α−Ｓｉ、ＳｉＮ4、ＣｏＯ、Ｓｂ−ＳｎＯ2、、ＭｎＯ2、ＭｎＢ、Ｃｏ3Ｏ4、Ｃｏ3Ｂ、ＬｉＴａＯ3、ＭｇＯ、ＭｇＡｌ2Ｏ4、ＢｅＡｌ2Ｏ4、ＺｒＳｉＯ4、ＺｎＳｂ、ＰｂＴｅ、ＧｅＳｉ、ＦｅＳｉ2、ＣｒＳｉ2、ＣｏＳｉ2、ＭｎＳｉ1.73、Ｍｇ2Ｓｉ、β−Ｂ、ＢａＣ、ＢＰ、ＴｉＢ2、ＺｒＢ2、ＨｆＢ2、Ｒｕ2Ｓｉ3、ＴｉＯ2（ルチル型、アナターゼ型）、ＴｉＯ3、ＰｂＴｉＯ3、Ａｌ2ＴｉＯ5、Ｚｎ2ＳｉＯ4、Ｚｒ2ＳｉＯ4、２ＭｇＯ2−Ａｌ2Ｏ3−５ＳｉＯ2、Ｎｂ2Ｏ5、Ｌｉ2Ｏ−Ａｌ2Ｏ3−４ＳｉＯ2、Ｍｇフェライト、Ｎｉフェライト、Ｎｉ−Ｚｎフェライト、Ｌｉフェライト、Ｓｒフェライト、Ｐｔ、Ａｕ、Ａｇ、Ｆｅ、Ｃｕなどからなる粒子が挙げられる。【００３８】
このような金属酸化物粒子あるいは金属粒子を使用することにより、エマルジョン組成物を硬化して得られる硬化膜の屈折率などの光学特性、誘電率や絶縁性、導電性などの電気特性を制御することができる。これらの粒子は単独で使用できるが、カーボンブラックや炭酸カルシウムなどの粒子上に担持されたものでもよい。
これらの粒子は、好ましくは１０ｎｍ〜１００μｍの粒径のものが用いられ、例えば、透明性が必要な場合には１０〜２００ｎｍが好ましく、１０〜１００ｎｍが特に好ましい。また、用途にもよるが、エマルジョン組成物［（Ａ）＋（Ｂ）］１００重量部に対して、好ましくは５〜８０重量部添加する。【００３９】
本発明のエマルジョン組成物は乾燥後の体積抵抗が小さく、好ましくは１０-2〜１０3Ω・ｃｍ、さらに好ましくは１０-2〜１０2Ω・ｃｍの体積抵抗を有する。体積抵抗を測定する乾燥体は、固体フィルム状である限り、水を含んでいても良い。また、本発明のエマルジョン組成物において、そのスルホン酸基含有量は所定以上に高められており、具体的に、好ましくは０．２〜４ｍｍｏｌ／ｇ、さらに好ましくは０．５〜３ｍｍｏｌ／ｇのスルホン酸基含有量を有する。【００４０】
本発明のエマルジョン組成物は、コーティング材、特に電池セパレーター用不織布のコーティング材やバインダー樹脂、高分子固体電解質膜などの種々用途に応用可能である。また、種々用途に応用する際、物性等を改良するために、他のポリマーを併用することもできる。他のポリマーとしては、例えばウレタン樹脂、アクリル樹脂、ポリエステル樹脂、ポリアミド樹脂、ポリオキシアルキレン、ポリエーテル、ポリスチレン、ポリエステルアミド、ポリカーボネート、ポリ塩化ビニル、ＳＢＲやＮＢＲなどのジエン系ポリマーなど公知のものが挙げられる。【００４１】
また、本発明のエマルジョン組成物は、キャストフィルム成形などの成形法を用いて精度の良いフィルムを得ることができ、例えば、イオン交換膜などに好適に用いることができる。本発明においてフィルムを作製する場合、このフィルムはエマルジョン組成物から（Ａ）成分及び（Ｂ）成分の溶剤を除去したものが構成成分となっている。同様に、高分子固体電解質膜及びフィルターも、エマルジョン組成物から（Ａ）成分及び（Ｂ）成分の溶剤を除去したものが構成成分である。但し、これらフィルム、高分子固体電解質膜及びフィルターは、これらの形状を有する限り、水を含んでいても良い。【００４２】
本発明のエマルジョン組成物は、通常、単品あるいは各種添加物を加えた配合物として使用される。コーティング材として使用する場合、コーティング方法には特に制限はなく、刷毛塗り、スプレー、ロールコーター、フローコーター、バーコーター、ディップコーターなどを使用することができる。塗布膜厚は、用途によって異なるが、乾燥膜厚で、通常、０．０１〜１，０００μｍ、好ましくは０．０５〜５００μｍである。【００４３】
また、使用される基材には特に制限はなく、例えば、ポリカーボネート樹脂、アクリル樹脂、ＡＢＳ樹脂、ポリエステル樹脂、ポリエチレン、ポリプロピレン、ナイロンなどの高分子材料、アルミニウム、銅、ジュラルミンなどの非鉄金属、ステンレス、鉄などの鋼板、ガラス、木材、紙、石膏、アルミナ、無機質硬化体などが挙げられる。基材の形状に特に制限はなく、平面状のものから不織布などの多孔質材料などにも使用できる。【００４４】
本発明のエマルジョン組成物は、乾燥膜として燃料電池などの高分子固体電解質や、基材表面の改質剤として使用できる。例えば、疎水性表面にコーティングすることにより、親水性、吸湿性の発現あるいはその維持が可能となる。また、静電気などによる汚れ、埃付着防止が可能である。さらに、不織布などの多孔質材料にコーティングした場合には、例えば空気中あるいは水中に存在するアンモニア、アミンなどの弱塩基、またはイオン性物質の捕捉作用を示す。また、電池用セパレーターの表面をコーティング処理することにより、電池用電解質との親和性が向上し、自己放電特性など電池特性の向上に繋がるといった効果も期待できる。加えて、前記の各種粒子を高度に分散させることも特徴の一つであり、粒子がもつ機能性を十分発揮できるという特徴もある。
【実施例】
【００４５】
以下、本発明を実施例により説明するが、本発明は、この実施例により何ら限定されるものではない。なお、以下の実施例および比較例における「部」および「％」は特に断りのない限り、重量部および重量％を意味する。また、実施例における各種の評価、測定は、下記方法により実施した。【００４６】
＜評価方法＞
（スルホン酸基量の測定）
得られた溶液について、フェノールフタレインを指示薬、水酸化カリウムエタノール溶液を塩基とした酸塩基滴定でスルホン酸基量を測定した。【００４７】
（密度の測定）
（Ｃ）成分の水溶液、（Ｄ）成分のシクロヘキサン溶液を乾燥後の膜厚が約０．２ｍｍとなるように４フッ化エチレン重合体（登録商標：テフロン）製の枠に流し、２５℃にて２４時間放置して溶媒を揮発させた。次いで１５０℃で１時間加熱処理した後、５ｃｍ角の正方形に切り出し、このフィルムの重量および膜厚を測定、その体積と重量から密度を算出した。【００４８】
（エマルジョンの種類の判定）
得られたエマルジョン組成物について、１０ｇの水中にエマルジョン組成物１滴を滴下し、エマルジョン滴が水と分離する場合をＷ／Ｏ型エマルジョン、水に均質に分散する場合をＯ／Ｗ型エマルジョンと判定した。【００４９】
（貯蔵安定性の測定）
得られた組成物８０ｇを１００ｃｃのガラス製スクリュー管に入れて密閉し、２５℃で３日間静置してから、系の状態を目視観察し、以下の基準で貯蔵安定性を判定した。
○：分離も増粘も見られず、初期の状態を維持した。
△：少量の分離、または、増粘が観察された。
×：２相に分離、または、系全体がゲル化した。【００５０】
（成膜性の評価）
得られた組成物を、乾燥後の膜厚が０．２ｍｍとなるように４フッ化エチレン重合体（登録商標：テフロン）製の枠に流し、２５℃にて２４時間放置して溶媒を揮発させた。次いで１５０℃で１時間加熱処理した後、温度２５℃、相対湿度６０％にて２４時間養生した。膜の均質性および膜中の泡の発生状態を目視で観察し、以下の基準で評価した。
○：均質な膜であり、かつ、１０ｃｍ角のフィルム中に泡が１個以下。
△：均質な膜であり、かつ、１０ｃｍ角のフィルム中に泡が１〜１００個。
×：不均質な膜であるか、１０ｃｍ角のフィルム中に泡が１００個を超える。【００５１】
（耐水性の評価）
得られた組成物を、乾燥後の膜厚が０．２ｍｍとなるように４フッ化エチレン重合体（登録商標：テフロン）製の枠に流し、２５℃にて２４時間放置して溶媒を揮発させた。次いで１５０℃で１時間加熱処理した後、温度２５℃、相対湿度６０％にて２４時間養生した。得られた膜を９５℃の湯中に２時間浸漬した後に乾燥、浸漬前後の重量変化から膜残存率を測定し、以下の基準で評価した。
○：膜残存率９５％を超える。
△：膜残存率５０％以上、９５％以下。
×：膜残存率５０％未満。【００５２】
（体積抵抗の測定）
得られた組成物を、乾燥後の膜厚が０．２ｍｍとなるように４フッ化エチレン重合体（登録商標：テフロン）製の枠に流し、２５℃にて２４時間放置して溶媒を揮発させた。次いで１５０℃で１時間加熱処理した後、温度２５℃、相対湿度６０％にて２４時間養生した。得られた膜を２５℃で水中に２時間浸漬した後、白金箔を付けた２つのテフロン製ブロック間に挟み、四隅を止めて測定セルを作製した。この白金電極にインピーダンスメーターを接続し、両白金電極間の交流インピーダンスを周波数１ｋＨｚにて測定して該フィルムの体積抵抗を算出した。【００５３】
＜スルホン酸基含有重合体（Ｃ）の合成＞
（合成例１）
ウォーターバス、温度計、メカニカルスターラー、窒素導入管を備えた四口の１リットルのセパラブルフラスコに、水１９０部、過硫酸カリウム３部を入れ、攪拌しながら気相を窒素で置換した後、昇温し、７０℃になったところで、別の容器で調合した水１２０部、２−アクリルアミド−２−メチルプロパンスルホン酸７０部、ジアセトンアクリルアミド１０部、ヒドロキシエチルメタクリレート２０部の混合物を前記セパラブルフラスコに２時間かけて滴下した。滴下終了後、さらに液温を８０℃にして、さらに１時間攪拌を続け、重合を完結させ、（Ａ）成分＝水７５％、スルホン酸基を有する重合体（Ｃ１）２５％からなる重合体水溶液を得た。スルホン酸基量は３．４ｍｍｏｌ／ｇ、密度は１．１ｇ／ｃｍ3であった。【００５４】
（合成例２）
ポリエーテルスルホン（住友化学社製スミカエクセルＰＥＳ５００３Ｐ）３０ｇおよび濃硫酸３００ｇを、内容積１リットルの三口フラスコに入れ溶解し、室温で２４時間攪拌溶解後、クロロスルホン酸１５ｇを滴下してスルホン化を行った。生成物から沈澱精製により溶媒と未反応硫酸を除去したのち、真空乾燥し、これを水に溶解して、（Ａ）成分＝水７５％、スルホン酸基を有する重合体（Ｃ２）２５％からなる重合体水溶液を得た。スルホン酸基量は３．７ｍｍｏｌ／ｇ、密度は１．４ｇ／ｃｍ3であった。【００５５】
＜水に溶解せず（Ｂ）有機溶剤に溶解する重合体（Ｄ）＞
特開２００３−２４６８１７号公報に記載の方法に準じ、スチレン−ブタジエン−スチレンブロックコポリマーの水添物（スチレン含有量５０％、分子量１０万、末端にアミノ基を有さない）を重合、精製し、重合体（Ｄ１）を得た。密度は０．９ｇ／ｃｍ3であった。
また、特開２００３−２４６８１７号公報に記載の方法に準じ、末端にアミノ基を有するスチレン−ブタジエン−スチレンブロックコポリマーの水添物（スチレン含有量５０％、分子量１０万）を重合、精製し、重合体（Ｄ２）を得た。密度は０．９ｇ／ｃｍ3であった。【００５６】
＜エマルジョン組成物の調製と評価＞
（参照例１）
上記合成例１で得られた重合体（Ｃ１）の２５％水溶液２８０ｇ（水の重量２１０ｇ、Ｃ１の重量７０ｇ）にさらに水を４１０ｇを加え、分散剤としてドデシルベンゼンスルホン酸１０ｇ、ポリオキシエチレンアルキルエーテル（花王社製エマルゲン１４７）１０ｇ、架橋剤としてアジピン酸ジヒドラジド１．５ｇを溶解した。上記重合体（Ｄ１）３０ｇを（Ｂ）有機溶剤であるシクロヘキサン２８０ｇに溶解し、シクロヘキサン溶液としたものを、前記重合体（Ｃ１）の配合液に添加し、これを１５分間、超音波処理した。作製したエマルジョン組成物の評価結果を表１に示す。
【００５７】
（実施例１〜６）
（Ａ）〜（Ｄ）各成分の種類、量を表１に示したように配合した以外は、参照例１と同様にしてエマルジョン組成物を得た。作製したエマルジョン組成物の評価結果を表１、２に示す。但し、実施例６では、アジピン酸ジヒドラジドを加えなかった。
【００５８】
（比較例１）
上記合成例１で得られた重合体（Ｃ１）の２５％水溶液２８０ｇを８０℃で２４時間乾燥し、重合体（Ｃ１）の乾燥物７０ｇを得た。水を使用せず（Ｃ）成分として重合体（Ｃ１）の乾燥物、（Ｂ）成分としてブチルセロソルブ４００ｇとテトラヒドロフラン５００ｇの混合溶媒を使用した以外は、参照例１と同様にして透明均一溶液を得た。この溶液の評価結果を表２に示す。
【００５９】
【表１】
0004811021.tif 000002
【００６０】
【表２】
0004811021.tif 000003
【産業上の利用可能性】
【００６１】
本発明のエマルジョン組成物は、コーティング材、特に電池セパレーター用不織布のコーティング材やバインダー樹脂、高分子固体電解質膜など種々用途に適用可能である。また、フィルムにも適用でき、例えば、イオン交換膜などに好適に用いることができる。
本発明のエマルジョン組成物は、乾燥膜として燃料電池などの高分子固体電解質や、基材表面の改質剤として使用できる。【００６２】
本発明のエマルジョン組成物は、さらに種々用途に応用可能である。多孔質材料などに応用した場合には、例えば繊維用カチオン染色助剤、吸水性不織布、防汚材料、イオン交換膜、電池用セパレーター親水化処理剤、アンモニア、イオン性物質などを除去するための空気清浄フィルター、水清浄フィルターなどのフィルター用途、白血球除去用フィルター、花粉症アレルゲン除去材料、水蒸気透過材料、抗菌材料、消臭繊維、消臭塗料、消臭性紙、防曇材、結露防止材料などの調湿材料、帯電防止材料、防食材料、酸素吸収剤、衛生用品、活性炭の表面改質などが挙げられる。また、フロアポリッシュ用、マスキング材、紙用サイズ材、紙力増強材、接着剤、ハロゲン化銀写真感光材料などの写真材料などへの応用も可能である。【００６３】
また、本発明のエマルジョン組成物は、各種機能性粒子を組み合わせることにより、種々用途に適用可能である。例えば、一般塗料、回路基板用塗料、導電性材料、固体電解質のバインダー、あるいは電極物質用バインダーなどの電池材料、電磁波シールド材料、帯電防止塗料、面状発熱体、電気化学的反応電極版、電気接点材料、摩擦材、抗菌材料、摺動材、研磨材料、磁気記録媒体、感熱記録材料、エレクトロクロミック材料、光拡散フィルム、通信ケーブル用遮水材、遮光フィルム、遮音シート、プラスチック磁石、Ｘ線増感スクリーン、印刷インキ、農薬粒剤、電子写真トナーなどが挙げられる。また、表面保護用のコーティング材として、例えばステンレス、アルミニウム、銅などの金属、コンクリート、スレートなどの無機物、ポリエチレン、ポリプロピレンなどのポリオレフィン、ポリエチレンテレフタレートなどのポリエステルなどの高分子材料、木材、紙への応用も可能である。